(57)【要約】【課題】より効率的で、より安全で、かつ／または拡張性の高いベンゾジチオフェン、半導体ポリマを製造する方法を提供する。【解決手段】式（Ｉ）の４，８−二置換ベンゾジチオフェン：2011079827.tif 000016      式（Ｉ）（式中、Ｒ１は、独立に直鎖状アルキル、分枝状アルキル、およびアリールから選択される）を製造する方法であって、ベンゾキノン−ジチオフェンを、少なくとも３５のｐＫａを有し、かつ、式Ｍ−Ｒ１（式中、Ｍは、ＭｇＸまたはＬｉであり、Ｘはハロゲンであり、Ｒ１は、アルキル、アリール、またはヘテロアリールである）を有する試薬と反応させる段階と、その結果として生じる中間体を還元して、式（Ｉ）の４，８−二置換ベンゾジチオフェンを形成する段階と、を含む、ベンゾジチオフェンを製造する方法である。【選択図】なし【特許請求の範囲】
【請求項１】
式（Ｉ）の４，８−二置換ベンゾジチオフェン：
【化１】
2011079827.tif 000013
式（Ｉ）
（式中、Ｒ１は、独立に直鎖状アルキル、分枝状アルキル、およびアリールから選択される）を製造する方法であって、
ベンゾキノン−ジチオフェンを、少なくとも３５のｐＫａを有し、かつ、式Ｍ−Ｒ１（式中、Ｍは、ＭｇＸまたはＬｉであり、Ｘはハロゲンであり、Ｒ１は、アルキル、アリール、またはヘテロアリールである）を有する試薬と反応させる段階と、
その結果として生じる中間体を還元して、前記式（Ｉ）の４，８−二置換ベンゾジチオフェンを形成する段階と、
を含む、ベンゾジチオフェンを製造する方法。
【請求項２】
式（ＩＩ）の半導体ポリマ：
【化２】
2011079827.tif 000014
式（ＩＩ）
（式中、Ｒ１およびＲ２は、独立に、アルキル、アリール、およびヘテロアリールから選択され；かつ、ｎは、２〜５，０００である）を製造する方法であって、
ベンゾキノン−ジチオフェンを、式Ｍ−Ｒ１（式中、Ｍは、ＭｇＸまたはＬｉであり、Ｘはハロゲンであり、Ｒ１は、アルキル、アリール、またはヘテロアリールである）の試薬と反応させる段階と、
その結果として生じる中間体を還元して、式（Ｉ）の４，８−二置換ベンゾジチオフェン：
【化３】
2011079827.tif 000015
式（Ｉ）
（式中、Ｒ１は、独立に直鎖状アルキル、分枝状アルキル、およびアリールから選択される）を形成する段階と、
Ｒ２がアルキル、アリール、またはヘテロアリールである３−Ｒ２−チオフェンを、前記ベンゾジチオフェンの２位および６位に結合させて反復単位を得る段階と、
前記反復単位を重合して前記式（ＩＩ）のポリマを得る段階と、
を含む、半導体ポリマを製造する方法。
【発明の詳細な説明】
【技術分野】
【０００１】
本開示は、様々な実施形態において、ポリマ、およびかかるポリマを調製するための方法に関する。このポリマは、電子デバイス、例えば薄膜トランジスタ（「ＴＦＴ」）および有機太陽電池での使用に適した半導体ポリマおよび有機半導体であり得る。これらのポリマを含む装置（デバイス）も含められる。
【背景技術】
【０００２】
薄膜トランジスタ（ＴＦＴ）は、例えばセンサ、画像読取装置、および電子ディスプレイ装置を含む現代の電子工学における基本要素である。製造コストが非常に低いというだけでなく、物理的にコンパクトであり、軽量であり、かつ柔軟性があるなどの機械的特性をも表すＴＦＴを製造することが一般に望まれている。
【０００３】
ＴＦＴは、一般に、支持基板、３つの導電性電極（ゲート、ソースおよびドレイン電極）、チャネル半導体層、および、ゲート電極を半導体層から分離している電気絶縁性のゲート誘電層を含んでなる。
【０００４】
望ましいのは、公知のＴＦＴの性能を改良することである。性能は、少なくとも２つの特性、移動度およびオン／オフ比によって測定することができる。移動度は、ｃｍ２／Ｖ・秒の単位で測定され、より高い移動度が望ましい。オン／オフ比は、オン状態のＴＦＴを流れる電流に対する、オフ状態のＴＦＴを通して漏れる電流の量の比である。一般に、より高いオン／オフ比がより望ましい。
【先行技術文献】
【特許文献】
【０００５】
【特許文献１】米国特許第７，３３２，６１５号明細書
【特許文献２】米国特許第７，５２４，９２２号明細書
【特許文献３】米国特許出願公開第２００８／０１０２５５９号明細書
【特許文献４】米国特許出願公開第２００８／０１０３２８６号明細書
【特許文献５】米国特許出願公開第２００８／０１４６７７６号明細書
【特許文献６】国際公開第２００８／０１１９５７号パンフレット
【特許文献７】欧州特許第１３５７１６３号明細書
【非特許文献】
【０００６】
【非特許文献１】PAN et al., Chem. Mater., 18, p.3237-3241 (2006)
【非特許文献２】BEIMLING et al., Chem. Ber., 119, p.3189-3203 (1986)
【発明の概要】
【発明が解決しようとする課題】
【０００７】
柔軟なＴＦＴを製造するための一つのアプローチは、有機ＴＦＴ（ＯＴＦＴ）を製造するための有機ポリマの使用である。プリンテッド・エレクトロニクス（ｐｒｉｎｔｅｄ  ｅｌｅｃｔｒｏｎｉｃｓ）産業で使用するための、溶液処理可能な空気安定性ｐ型半導体ポリマ組成物に高い需要がある。しかしながら、そのような半導体ポリマ組成物を製造する方法およびプロセスは、より効率的で、より安全で、かつ／または拡張性の高いことが望ましいと思われる。
【課題を解決するための手段】
【０００８】
様々な実施形態において、半導体ポリマ組成物を作製するための方法が本明細書に開示される。特に、本方法は、ベンゾジチオフェンまたはＢＤＴとしても知られるベンゾ［１，２−ｂ：４，５−ｂ’］ジチオフェンを製造するために有用である。これらの方法は、結果として生じるポリマの性能を損なうことなく、電子工学グレードの材料を調製することを可能にする。
【０００９】
実施形態において、式（Ｉ）：
【化１】
2011079827.tif 000002
式（Ｉ）
（式中、Ｒ１は、独立に、アルキル、アリール、およびヘテロアリールから選択される）の４，８−二置換ベンゾジチオフェンを製造する方法が開示され；該方法は、ベンゾキノン−ジチオフェンを、少なくとも３５のｐＫａを有し、かつ、式Ｍ−Ｒ１（式中、Ｍは、ＭｇＸまたはＬｉであり、Ｘはハロゲンであり、Ｒ１は、アルキル、アリール、またはヘテロアリールである）を有する試薬と反応させること；ならびに、結果として生じる中間体を還元して、式（Ｉ）の４，８−二置換ベンゾジチオフェンを形成することを含む。Ｒ１は、直鎖状アルキルであっても分枝状アルキルであってもよい。Ｒ１は、１〜約２４個の炭素原子を有してもよい。
【００１０】
中間体の還元は、酸性溶液中の金属塩化物を用いて行うことができ、該金属塩化物は、塩化錫、塩化亜鉛、または塩化鉄からなる群から選択される。
【００１１】
該試薬は、炭化水素溶媒、芳香族溶媒、ジエチルエーテル、ｔｅｒｔ−ブチルメチルエーテル、テトラヒドロフラン、１，４−ジオキサン、およびそれらの混合物から選択される溶媒に溶解して、試薬溶液を形成することができる。塩または有機添加剤、例えばＬｉＣｌまたはＬｉＢｒを試薬溶液に添加して、試薬の反応性を変更してもよい。
【００１２】
反応は、ベンゾキノン−ジチオフェンを試薬溶液に添加することにより行う。混合したベンゾキノン−ジチオフェンおよび試薬を約２０℃〜約１４０℃の温度まで加熱してもよい。加熱は少なくとも３０分間行ってもよい。試薬のベンゾキノン−ジチオフェンに対するモル比は、約２：１〜約４：１であってもよい。
【００１３】
還元は、約２０℃〜約１４０℃の温度まで加熱することを含んでもよい。この加熱も少なくとも３０分間行ってもよい。
【００１４】
本方法は、シリカゲルによるカラムクロマトグラフィおよび再結晶、ならびにそれらの組合せを用いて４，８−二置換ベンゾジチオフェンを精製することをさらに含むことができる。
【００１５】
実施形態において、式（ＩＩ）の半導体ポリマ：
【化２】
2011079827.tif 000003
式（ＩＩ）
（式中、各々のＲ１および各々のＲ２は、独立に、アルキル、アリール、およびヘテロアリールから選択され；かつ、ｎは、２〜約５，０００である）を製造する方法が開示され；該方法は、ベンゾキノン−ジチオフェンを、式Ｍ−Ｒ１（式中、Ｍは、ＭｇＸまたはＬｉであり、Ｘはハロゲンであり、Ｒ１は、アルキル、アリール、またはヘテロアリールである）の試薬と反応させること；結果として生じる中間体を還元して、式（Ｉ）の４，８−二置換ベンゾジチオフェン：
【化３】
2011079827.tif 000004
式（Ｉ）
を形成すること；Ｒ２がアルキル、アリール、またはヘテロアリールである３−Ｒ２−チオフェンを、ベンゾジチオフェンの２位および６位に結合させて反復単位を得ること；ならびに、その反復単位を重合して式（ＩＩ）のポリマを得ること、を含む。
【００１６】
Ｒ１およびＲ２は、約１〜約２４個の炭素原子を有してもよい。望ましくは、水素ガス（Ｈ２）は本方法で使用しない。
【００１７】
中間体の還元は、具体的な実施形態において、酸性溶液中の塩化錫を用いて行われる。
【００１８】
式（Ｉ）の４，８−二置換ベンゾジチオフェンは、パラジウム、ニッケル、または鉄触媒クロスカップリング反応を用いて、３−Ｒ２−チオフェンの２位および６位に結合させることができる。
【００１９】
反応させる段階は、ベンゾキノン−ジチオフェンを試薬溶液に添加することにより行うことができる。ベンゾキノン−ジチオフェンを試薬溶液と混合し、約４０℃〜約８０℃の範囲を含む、約２０℃〜約１４０℃の温度に加熱する。加熱は、少なくとも３０分〜約４時間の間行ってもよい。反応させる段階は不活性雰囲気下で行ってもよい。
【００２０】
試薬のベンゾキノン−ジチオフェンに対するモル比は、約２：１〜約４：１であってもよい。
【００２１】
還元する段階は、約４０℃〜約８０℃を含む、約２０℃〜約１４０℃の温度まで、少なくとも３０分〜約２４時間の間加熱することを含んでもよい。
【００２２】
本方法は、４，８−二置換ベンゾジチオフェンを精製する段階をさらに含んでもよい。時には、少なくとも約３０％の収率が得られる。ｎ＝１の場合の式（ＩＩ）の反復単位も、シリカゲル、アルミナ、またはそれらの組合せによるカラムクロマトグラフィと、再結晶の組合せを用いて精製して最小のＨＰＬＣ純度を９４％とすることができる。
【００２３】
その他の実施形態において、式（ＩＩ）の半導体ポリマが開示され：
【化４】
2011079827.tif 000005
式（ＩＩ）
（式中、各々のＲ１および各々のＲ２は、独立に、アルキル、アリール、およびヘテロアリールから選択され；かつ、ｎは、２〜約５，０００である）；この際、該ポリマは、：ベンゾキノン−ジチオフェンを、式Ｍ−Ｒ１（式中、Ｍは、ＭｇＸまたはＬｉであり、Ｘはハロゲンであり、Ｒ１は、アルキル、アリール、またはヘテロアリールである）の試薬と反応させること；結果として生じる中間体を還元して、式（Ｉ）の４，８−二置換ベンゾジチオフェン：
【化５】
2011079827.tif 000006
式（Ｉ）
を形成すること；Ｒ２がアルキル、アリール、またはヘテロアリールである３−Ｒ２−チオフェンを、ベンゾジチオフェンの２位および６位に結合させて反復単位を得ること；ならびに、その反復単位を重合して式（ＩＩ）のポリマを得ること、により製造される。
【００２４】
半導体層を含み、該半導体層が式（ＩＩ）の半導体ポリマを含有する電子デバイス、例えば薄膜トランジスタなども開示される。
【００２５】
４，８−二置換ベンゾ［１，２−ｂ：４，５−ｂ’］ジチオフェンを得るための方法も開示され、該方法は、順々に、式Ｍ−Ｒ１（式中、Ｍは、ＭｇＸまたはＬｉであり、Ｘはハロゲンであり、Ｒ１は、アルキル、アリール、またはヘテロアリールである）の試薬を含む混合物を調製すること；ベンゾ［１，２−ｂ：４，５−ｂ’］ジチオフェン−４，８−ジオンを混合物に添加すること；混合物を加熱すること；混合物をクエンチし、混合物を冷却すること；塩化錫溶液および酸を混合物に添加すること；混合物を加熱すること；混合物をクエンチし、混合物を冷却して有機層および水層を得ること；ならびに有機層を精製して４，８−二置換ベンゾ［１，２−ｂ：４，５−ｂ’］ジチオフェンを得ることを含む。
【図面の簡単な説明】
【００２６】
【図１】本開示のＯＴＦＴの第１の例示的な実施形態である。
【図２】本開示のＯＴＦＴの第２の例示的な実施形態である。
【図３】本開示のＯＴＦＴの第３の例示的な実施形態である。
【図４】本開示のＯＴＦＴの第４の例示的な実施形態である。
【発明を実施するための形態】
【００２７】
本明細書に開示される成分、プロセス、および装置は、付随する図面を参照することにより完全に理解することができるであろう。これらの図は、簡便さおよび本発明の実証の容易さに基づく単なる模式図であり、それ故に、その装置または成分の相対的なサイズおよび寸法を示すこと、ならびに／あるいは、例示的な実施形態の範囲を規定または制限することを意図するものではない。
【００２８】
以下の説明では明確にするために特定の用語が使用されているが、これらの用語は、図面での説明のために選択された実施形態の特定の構造にだけ言及することを意図するものであり、本開示の範囲を規定または制限することを意図するものではない。図面および以下の説明において、同様の数字表示が、同様の機能の成分をさすことは当然理解される。
【００２９】
量に関連して使用される「約」という修飾語は述べられた値を含み、その文脈に示される意味を有する（例えば、それは少なくとも、特定の量の測定値に関連する誤差の程度を含む）。範囲に関連して使用される場合、「約」という修飾語は、２つのエンドポイントの絶対値により定義される範囲を開示するものともみなされるべきである。例えば、「約２〜約４」という範囲は、「２〜４」という範囲も開示する。
【００３０】
本開示は、ベンゾジチオフェン半導体ポリマを調製するためのプロセスに関する。それらは、例えば、有機薄膜トランジスタ（ＯＴＦＴ）における半導体層としての使用に適している。
【００３１】
図１は、第１のＯＴＦＴの実施形態または構成を説明する。ＯＴＦＴ１０は、ゲート電極３０および誘電層４０に接触している基板２０を含む。ここではゲート電極３０は基板２０の内部にあるように表されているが、これは必ずしも必要ではない。しかし、誘電層４０が、ゲート電極３０をソース電極５０、ドレイン電極６０、および半導体層７０から分離していることは重要である。ソース電極５０は半導体層７０に接触している。ドレイン電極６０も半導体層７０に接触している。半導体層７０は、ソース電極５０およびドレイン電極６０の上方および両者の間に延びている。界面層８０は、誘電層４０と半導体層７０の間に設置されている。
【００３２】
図２は、第２のＯＴＦＴの実施形態または構成を説明する。ＯＴＦＴ１０は、ゲート電極３０および誘電層４０に接触している基板２０を含む。半導体層７０は、誘電層４０の上方または上面に設置され、誘電層４０をソース電極５０およびドレイン電極６０から分離している。界面層８０は、誘電層４０と半導体層７０の間に設置されている。
【００３３】
図３は、第３のＯＴＦＴの実施形態または構成を説明する。ＯＴＦＴ１０は、ゲート電極としても作用し、かつ、誘電層４０に接触している基板２０を含む。半導体層７０は、誘電層４０の上方または上面に設置され、誘電層４０をソース電極５０およびドレイン電極６０から分離している。界面層８０は、誘電層４０と半導体層７０の間に設置されている。
【００３４】
図４は、第４のＯＴＦＴの実施形態または構成を説明する。ＯＴＦＴ１０は、ソース電極５０、ドレイン電極６０、および半導体層７０に接触している基板２０を含む。半導体層７０は、ソース電極５０およびドレイン電極６０の上方および両者の間に延びている。誘電層４０は、半導体層７０の上にある。ゲート電極３０は、誘電層４０の上にあり、半導体層７０とは接触していない。界面層８０は、誘電層４０と半導体層７０の間に設置されている。
【００３５】
ベンゾジチオフェン系半導体ポリマは、有機薄膜トランジスタおよび有機太陽電池にとって重要な材料である。この重要な材料は可溶性であり（製造の際に使い易くなる）、かつ、装置の二次加工の間に熱アニーリング工程を必要とせずＯＴＦＴにおいて高い電界効果移動度を示す。ベンゾジチオフェン（ＢＤＴ）は一般に、次の構造のものを用いるとされる。
【化６】
2011079827.tif 000007
【００３６】
ベンゾジチオフェン部分のコア自体は有機溶媒への溶解度が非常に低い。しかし、いくらかの修正によって、可溶性ＢＤＴ含有ポリマ、例えば式（ＩＩ）のポリマ：
【化７】
2011079827.tif 000008
式（ＩＩ）
（式中、各々のＲ１および各々のＲ２は、独立に、アルキル、アリール、およびヘテロアリールから選択され；かつ、ｎは、反復単位の数であり、２〜約５，０００である）を得ることができる。
【００３７】
用語「アルキル」とは、完全に飽和した式ＣｎＨ２ｎ＋１の、炭素原子と水素原子から完全に構成される置換基をさす。アルキル鎖は直鎖状であっても分枝状であってもよい。用語「アリール」とは、炭素原子と水素原子から完全に構成され、芳香族である置換基をさす。用語「ヘテロアリール」とは、炭素原子、水素原子、および１以上のヘテロ原子（Ｏ、Ｎ、Ｓ）から構成され、芳香族である置換基をさす。
【００３８】
式（ＩＩ）のポリマは、具体的な実施形態において、ポリ（４，８−ジアルキル−２，６−ビス（３−アルキルチオフェン−２−イル）ベンゾ［１，２−ｂ：４，５−ｂ’］ジチオフェン）としても知られている。さらに具体的な実施形態では、Ｒ１およびＲ２は各々１〜約２４個の炭素原子を有するアルキルである。その他の実施形態では、Ｒ１およびＲ２は相互に同一である。一具体例では、Ｒ１およびＲ２は各々−Ｃ１２Ｈ２５である。
【００３９】
アルキル化したベンゾジチオフェンコアを調製するための公知の一プロセスを、−Ｃ１２Ｈ２５鎖の付加を用いて説明されるスキーム１に示す。ベンゾキノン出発物質から出発して、アルキニルマグネシウムまたはアルキニルリチウム試薬（スキーム１中、ＭはＭｇＸまたはＬｉであり、ここでＸはハロゲンである）を用いてアルキル側鎖を４位および８位に付加し、塩化錫（ＩＩ）（ＳｎＣｌ２）を用いてジオールを還元する。アルキニル結合をその後にＨ２ガスで還元する。この三段階のプロセスは、一般に安全でないと考えられている可燃性の水素ガスを使用する。その上、このプロセスは実験台量（ｌａｂ−ｂｅｎｃｈ  ａｍｏｕｎｔｓ）（すなわち、グラム）よりも上の規模にすることが困難である。
【００４０】
【化８】
2011079827.tif 000009
スキーム１
【００４１】
本開示では、ベンゾジチオフェンコアをアルキル化するプロセスを、この場合も−Ｃ１２Ｈ２５鎖の付加を例として用いて説明されるスキーム２に示す。ｐ−ベンゾキノン出発物質（すなわち、ベンゾジチオフェン−４，８−ジオン）から出発して、該試薬の有機部分がアルキル、アリール、またはヘテロアリールである、有機マグネシウムまたは有機リチウム試薬（スキーム２中、Ｍは、ＭｇＸまたはＬｉであり、ここでＸはハロゲンである）を用いて、−Ｃ１２Ｈ２５鎖を中央のベンゼン環の４位および８位に直接付加する。この後に、還元的芳香族化段階が続く。この二段階プロセスは精製を単純化し、水素ガスを用いる反応を排除する。もう一つの利点は、このプロセスが、そうでなければスキーム１で示される先行技術を用いて近づくことのできない（ｕｎａｃｃｅｓｓａｂｌｅ）（すなわち、４および８の位置に置換することのできない）置換基、例えば分枝アルキル鎖またはアリール環の付加を可能にすることである。
【００４２】
【化９】
2011079827.tif 000010
スキーム２
【００４３】
本開示のプロセスは、より広範にスキーム３に説明される。
【００４４】
【化１０】
2011079827.tif 000011
スキーム３
（式中、Ｍは、ＭｇＸまたはＬｉであり、Ｘはハロゲンであり、Ｒ１は、アルキル、アリール、またはヘテロアリールである。）出発ベンゾキノン−ジチオフェンまたはベンゾジチオフェン−４，８−ジオンＡを試薬Ｂと反応させて４位および８位にＲ１置換基を得て、中間体化合物（示さず）を得る。次に、中間体化合物を還元して４，８−二置換ベンゾジチオフェンＣを形成する。
【００４５】
有機マグネシウムまたは有機リチウム試薬Ｍ−Ｒ１は、ｐＫａが少なくとも３５、すなわち、ｐＫａが３５以上である。言い換えれば、この試薬は極めてアルカリ性である。例示的な試薬は、ｐＫａが約５０の臭化ドデシルマグネシウムである。ベンゾキノン−ジチオフェンのｐＫａは約３５である。この大きなｐＫａの差は、一般に所望のＢＤＴの収率を低下させる望ましくない酸塩基副反応を導く。しかし、反応プロセスを注意深く選択することにより、適度な収率のＢＤＴが得られる。スキーム１に示される先行技術のプロセスは、これらの競合する副反応を回避するためにｐＫａが約２５のアルキニルマグネシウムまたはアルキニルリチウム試薬を使用している。
【００４６】
環元段階では、一般にＲ１の同一性に影響を及ぼさないあらゆる還元剤を使用してもよい。実施形態では、還元は、酸性溶液中の金属塩化物を使用して（一般にＨＣｌの付加によって）行われる。例となる金属塩化物としては、塩化錫、塩化亜鉛、および塩化鉄が挙げられる。しかし、特定の実施形態では、酸性溶液中のＳｎＣｌ２が使用される。
【００４７】
試薬は、一般に溶媒に溶解されて試薬溶液を形成する。溶媒は、炭化水素溶媒、芳香族溶媒、ジエチルエーテル、ｔｅｒｔ−ブチルメチルエーテル、テトラヒドロフラン（ＴＨＦ）、１，４−ジオキサン、またはそれらの混合物であってもよい。例となる溶媒としては、シクロヘキサン、キシレン、ヘキサン、ヘプタン、およびトルエンが挙げられる。特定の実施形態では、溶媒は無水エーテル溶媒である。
【００４８】
一般に、ベンゾキノン−ジチオフェンを有機マグネシウムまたは有機リチウム試薬の溶液に添加する。有機マグネシウムまたは有機リチウム試薬の濃度は、約０．１Ｍ〜約１．０Ｍであってもよい。反応物は、一般に約４０℃〜約８０℃を含む約２０℃〜約１４０℃の範囲まで加熱される。加熱は、一般に少なくとも３０分〜約４時間の間持続する。その他の実施形態では、加熱は、少なくとも１時間持続する。反応物を室温まで冷却し、過剰な有機マグネシウムまたは有機リチウム試薬を水でクエンチする。次に反応物を金属塩化物の酸性溶液で処理する。１０容積％の塩酸溶液に溶解した金属塩化物の濃度は、約１Ｍ〜約３Ｍである。反応物は、一般に約４０℃〜約８０℃を含む約２０℃〜約１４０℃の範囲まで加熱される。反応物は、約２時間〜約２４時間を含む少なくとも３０分の時間加熱することができる。反応物を室温まで冷却し、生成物Ｃを当分野で公知の標準法を用いて単離および精製する。例えば、この生成物はカラムクロマトグラフィと再結晶の組合せにより精製することができる。カラムは、例えば、シリカゲルまたはアルミナを使用してもよい。一部の実施形態では、カラムクロマトグラフィおよび再結晶を用いて９４％という最小ＨＰＬＣ純度が達成される。
【００４９】
このプロセスを最適化し、数回反復した。それにより３０％前後という安定した収率が得られる。
【００５０】
特定の実施形態では、有機マグネシウム／有機リチウム試薬Ｂを、ヘキサンあるいはエーテル溶媒／エーテル含有溶媒、例えばジエチルエーテル、テトラヒドロフラン（ＴＨＦ）、１，４−ジオキサン、またはｔｅｒｔ−ブチルメチルエーテル（ＴＢＭＥ）などの溶媒に溶解する。次に、出発ベンゾキノン−ジチオフェンＡを溶液に添加して反応を開始させる。特定の実施形態では、ベンゾキノン−ジチオフェンと試薬の反応は、不活性雰囲気下、例えばアルゴンまたは窒素下で起こる。試薬のベンゾキノン−ジチオフェンに対するモル比（試薬：ベンゾキノン−ジチオフェン）は、４位および８位への置換基の付加を確実に完了させるために、約２：１〜約４：１であってもよい。
【００５１】
様々な成分の添加順序は重要ではない。例えば、有機マグネシウム／有機リチウム試薬を、ベンゾキノン−ジチオフェンのエーテル溶媒中の懸濁液に添加してもよく、その反応物は３０％前後の収率を伴って既に説明したように完了させることができる。
【００５２】
有機マグネシウム試薬、例えばＬｉＣｌまたはＬｉＢｒの反応性を変更する塩またはその他の有機添加剤は、本プロセスの収量に影響を及ぼさないし、同じように試薬溶液に添加することができる。本プロセスは、５グラムの規模で同様の収率を伴って実証されており、それよりも大きなバッチサイズであっても３０％の範囲内の一貫した再現性のある収率が予期される。
【００５３】
次に、アルキル化ベンゾジチオフェンコアを用いて、当分野で公知の方法を用いて半導体ポリマを形成することができる。それらの半導体ポリマは、例えば、有機薄膜トランジスタにおける半導体層を形成するために使用することができる。
【００５４】
例えば、式（ＩＩ）のポリマは、スキーム４において下に示される通り形成することができる。
【００５５】
【化１１】
2011079827.tif 000012
スキーム４
【００５６】
手短に言えば、３−Ｒ２−チオフェンＤを４，８−二置換ベンゾジチオフェンＣの２位および６位に結合させて反復単位Ｅを得る。例えば、パラジウム触媒クロスカップリング反応を用いてＣとＤを共に結合させる。次に、反復単位を例えばカラムクロマトグラフィおよび再結晶によって精製して、最小ＨＰＬＣ純度９４％を達成する。次に、反復単位を重合してポリマＦを得る。重合は、例えば、ＦｅＣｌ３により媒介される酸化カップリング反応であってもよい。
【００５７】
所望であれば、本発明の半導体層は、別の有機半導体材料をさらに含んでもよい。その他の有機半導体材料の例としては、限定されるものではないが、アセン、例えばアントラセン、テトラセン、ペンタセン、およびそれらの置換誘導体など、ペリレン、フラーレン、オリゴチオフェン、その他の半導体ポリマ、例えばトリアリールアミンポリマ、ポリインドロカルバゾール、ポリカルバゾール、ポリアセン、ポリフルオレン、ポリチオフェンおよびそれらの置換誘導体など、フタロシアニン、例えば銅フタロシアニンまたは亜鉛フタロシアニンおよびそれらの置換誘導体などが挙げられる。
【００５８】
半導体層は約５ｎｍ〜約１０００ｎｍ厚、特に約１０ｎｍ〜約１００ｎｍ厚である。半導体層は任意の適した方法により形成されてもよい。しかし、半導体層は一般に液体組成物、例えば分散系または溶液から形成され、その後トランジスタの基板の上に成膜される。例となる成膜法としては、液相成長、例えばスピンコーティング、浸漬被覆、ブレードコーティング、ロッドコーティング、スクリーン印刷、スタンピング、インクジェット印刷、および同類のもの、ならびに当技術分野で公知のその他の従来プロセスが挙げられる。
【００５９】
基板は、限定されるものではないが、例えばシリコン、ガラス板、プラスチックフィルムまたはシートを含む材料から構成されてもよい。構造上柔軟な装置には、プラスチック基板、例えばポリエステル、ポリカーボネート、ポリイミドシートおよび同類のものなどを使用することができる。基板の厚さは、約１０マイクロメートルから１０ミリメートル超までであってもよく、例示的な厚さは、特に柔軟なプラスチック基板には約５０マイクロメートル〜約５ミリメートル、ガラスまたはシリコンなどの硬質基板には約０．５〜約１０ミリメートルである。
【００６０】
ゲート電極は、導電性の材料から構成される。それは薄い金属膜、導電性ポリマフィルム、導電性インクまたはペーストから作製された導電膜、あるいは基板自体、例えば高濃度ドープシリコンであってもよい。ゲート電極材料の例としては、それに制限されないが、アルミニウム、金、銀、クロム、酸化インジウムスズ、導電性ポリマ、例えばポリスチレンスルホン酸をドープしたポリ（３，４−エチレンジオキシチオフェン）（ＰＳＳ−ＰＥＤＯＴ）、および、カーボンブラック／グラファイトまたは銀コロイドを含む導電性インク／ペースが挙げられる。ゲート電極は、真空蒸発、金属または導電性金属酸化物のスパッタリング、従来のリソグラフィおよびエッチング、化学気相成長、スピンコーティング、キャスティングまたはプリンティング、あるいはその他の成膜工程により調製することができる。ゲート電極の厚さは、金属フィルムには約１０〜約５００ナノメートルの範囲、そして導電性ポリマには約０．５〜約１０マイクロメートルの範囲である。
【００６１】
誘電層は、一般に、無機金属膜、有機高分子膜、または有機無機複合膜であってもよい。誘電層として適した無機材料の例としては、酸化ケイ素、窒化珪素、酸化アルミニウム、チタン酸バリウム、チタン酸バリウムジルコニウムおよび同類のものが挙げられる。適した有機ポリマの例としては、ポリエステル、ポリカーボネート、ポリ（ビニルフェノール）、ポリイミド、ポリスチレン、ポリメタクリレート、ポリアクリレート、エポキシ樹脂および同類のものが挙げられる。誘電層の厚さは使用する材料の誘電率によって決まり、それは例えば、約１０ナノメートル〜約５００ナノメートルであってもよい。誘電層は、例えば、１センチメートルあたり約１０−１２ジーメンス（Ｓ／ｃｍ）未満の導電率を有してもよい。誘電層は、ゲート電極を形成する際に説明されるプロセスを含む、当技術分野で公知の従来プロセスを用いて形成される。
【００６２】
所望であれば、界面層は誘電層と半導体層の間に設置されてもよい。有機薄膜トランジスタにおいて電荷輸送はこれらの２つの層の界面で起こるため、界面層はＴＦＴの特性に影響を及ぼし得る。例となる界面層は、シランから製造されたもの、例えば２００８年４月１１日出願の米国特許出願第１２／１０１，９４２号に記載されるものであり得る。
【００６３】
ソースおよびドレイン電極としての使用に適した典型的な材料としては、ゲート電極材料の材料、例えば金、銀、ニッケル、アルミニウム、白金、導電性ポリマ、および導電性インクが挙げられる。具体的な実施形態では、これらの電極材料は低い接触抵抗を半導体にもたらす。典型的な厚さは、例えば、約４０ナノメートル〜約１マイクロメートルであり、より具体的な厚さは、約１００〜約４００ナノメートルである。本開示のＯＴＦＴ装置は半導体チャネルを含む。半導体チャネル幅は、例えば、約５マイクロメートル〜約５ミリメートルであり、具体的なチャネル幅は約１００マイクロメートル〜約１ミリメートルである。半導体チャネル長は、例えば、約１マイクロメートル〜約１ミリメートルであり、より具体的なチャネル長は、約５マイクロメートル〜約１００マイクロメートルである。
【００６４】
ソース電極を接地し、例えば、約０ボルト〜約８０ボルトのバイアス電圧をドレイン電極に印加して、例えば、約＋１０ボルト〜約−８０ボルトの電圧をゲート電極に印加した場合に半導体チャネルを横断して輸送される電荷担体を収集する。これらの電極は、当技術分野で公知の従来プロセスを用いて形成または成膜することができる。
【００６５】
所望であれば、ＴＦＴの電気的特性を低下させ得る環境条件、例えば光、酸素および水分などからＴＦＴを保護するために、ＴＦＴの上面にバリア層を成膜してもよい。そのようなバリア層は当技術分野で公知であり、単にポリマを含んでなってもよい。
【００６６】
ＯＴＦＴの様々な構成要素は、図面から分かるように、任意の順序で基板の上に成膜することができる。「基板の上」という用語は、各々の構成要素が直接的に基板に接触することを必要とすると解釈されるべきではない。この用語は基板に対する構成要素の位置を説明すると解釈されるべきである。しかしながら、一般にゲート電極と半導体層は両方共に誘電層に接触しているべきである。その上、ソース電極およびドレイン電極は両方共に半導体層に接触しているべきである。本開示の方法により形成される半導体ポリマを、有機薄膜トランジスタの任意の適切な構成要素の上に成膜させて、そのトランジスタの半導体層を形成することができる。
【００６７】
結果として生じるトランジスタは、実施形態において、０．２ｃｍ２／Ｖ・秒またはそれより大きい移動度を有し得る。
【００６８】
以下の実施例は本開示の方法を説明するものである。実施例は単なる説明であって、本開示中に示される材料、条件、または処理パラメータに関して、本開示を制限することを意図するものではない。特に断りのない限り、すべての「部」は重量百分率である。
【実施例】
【００６９】
＜実施例１＞
５００ｍＬ丸底フラスコ中で、無水テトラヒドロフラン（１５０ｍＬ）を臭化ドデシルマグネシウムの１Ｍ溶液（３４ｍＬ、３４ミリモル）で処理した。固体４，８−デヒドロベンゾ［１，２−ｂ：４，５−ｂ’］ジチオフェン−４，８−ジオン（２．５０ｇ、１１．４ミリモル）を一度に添加し、反応物をアルゴン雰囲気下で６０℃に加熱した。９０分後、加熱浴を除去し、反応物を室温まで冷却し、水（２０ｍＬ）で注意深くクエンチした。反応物を１０容積％の塩酸溶液（３０ｍＬ）中の塩化錫（ＩＩ）（１２．９１ｇ、６８．１ミリモル）の溶液で処理し、６０℃に加熱した。１８時間後、加熱浴を除去し、反応物を室温まで冷却した。層を分離し、有機層を乾燥させ（ＭｇＳＯ４を使用）、濾過し、ロータリエバポレータを用いて濃縮した。粗生成物をヘキサンを溶出剤として用いる短いＳｉＯ２プラグに通過させ、生成物をヘキサンから再結晶化させて、４，８−ジドデシルベンゾ［１，２−ｂ：４，５−ｂ’］ジチオフェンを白色固体として得た（１．７ｇ、収率２８％）。この構造を１Ｈおよび１３Ｃ  ＮＭＲ分光法により確認した。
【００７０】
＜実施例２＞
５００ｍＬ丸底フラスコ中で、４，８−デヒドロベンゾ［１，２−ｂ：４，５−ｂ’］ジチオフェン−４，８−ジオン（２．５０ｇ、１１．４ミリモル）を無水ｔｅｒｔ−ブチルメチルエーテル（１５０ｍＬ）に懸濁した。この懸濁液を、アルゴン雰囲気下で臭化ドデシルマグネシウムの１Ｍ溶液（４５．４ｍＬ、４５．４ミリモル）を滴下して処理した。９０分後、加熱浴を除去し、反応物を室温まで冷却し、水（２０ｍＬ）で注意深くクエンチした。反応物を１０容積％の塩酸溶液（３０ｍＬ）中の塩化錫（ＩＩ）（１２．９ｇ、６８．１ミリモル）の溶液で処理し、５０℃に加熱した。４時間後、加熱源を除去し、反応物を室温まで冷却した。層を分離し、有機層を乾燥させ（ＭｇＳＯ４を使用）、濾過し、ロータリエバポレータを用いて濃縮した。粗生成物をヘキサンを溶出剤として用いる短いＳｉＯ２プラグに通過させ、生成物をヘキサンから再結晶化させて、４，８−ジドデシルベンゾ［１，２−ｂ：４，５−ｂ’］ジチオフェンを白色固体として得た（１．７ｇ、収率２８％）。この構造を１Ｈおよび１３Ｃ  ＮＭＲ分光法により確認した。
【００７１】
＜実施例３＞
５００ｍＬ三口丸底フラスコ中で、塩化リチウム（１．４５ｇ、３４．０ミリモル）を無水ＴＨＦ（１５０ｍｌ）に溶解し、アルゴン雰囲気下で臭化ドデシルマグネシウムの１Ｍ溶液（３４．０ｍｌ、３４．０ミリモル）で処理した。反応物を固体の４，８−デヒドロベンゾ［１，２−ｂ：４，５−ｂ’］ジチオフェン−４，８−ジオン（２．５ｇ、１１．４ミリモル）で処理し、室温にて撹拌した。３０分後、反応物を６５℃に加熱した。１時間後、加熱浴を除去し、反応物を室温まで冷却し、水（２０ｍＬ）で注意深くクエンチした。反応物を１０容積％のＨＣｌ（３０．０ｍｌ）中の塩化錫（ＩＩ）（１０．７６ｇ、５６．７ミリモル）の溶液で一度に処理して、反応物を６５℃に加熱した。３時間後、加熱浴を除去し、反応物を室温まで冷却した。粗生成物をヘキサンを溶出剤として用いる短いＳｉＯ２プラグに通過させ、生成物をヘキサンから再結晶化させて、４，８−ジドデシルベンゾ［１，２−ｂ：４，５−ｂ’］ジチオフェンを白色固体として得た（１．６ｇ、収率２７％）。この構造を１Ｈおよび１３Ｃ  ＮＭＲ分光法により確認した。
【００７２】
＜実施例４＞
５００ｍＬ三口丸底フラスコ中で、無水ＴＨＦ（３００ｍｌ）をアルゴン雰囲気下で臭化ドデシルマグネシウムの１Ｍ溶液（６８．１ｍｌ、６８．１ミリモル）で処理した。反応物を固体４，８−デヒドロベンゾ［１，２−ｂ：４，５−ｂ’］ジチオフェン−４，８−ジオン（５．００ｇ、２２．７ミリモル）で処理し、室温にて撹拌した。１時間後、反応物を６５℃に加熱した。１時間後、加熱浴を除去し、反応物を室温まで冷却し、水（２０ｍＬ）で注意深くクエンチした。反応物を１０容積％のＨＣｌ（５０ｍｌ）中の塩化錫（ＩＩ）（２１．５２ｇ、１１３ミリモル）の溶液で一度に処理し、反応物を６５℃に加熱した。３時間後、加熱浴を除去し、反応物を室温まで冷却した。層を分離し、有機層を乾燥させ（ＭｇＳＯ４を使用）、濾過し、ロータリエバポレータを用いて濃縮した。粗生成物をヘキサンを溶出剤として用いる短いＳｉＯ２プラグに通過させ、生成物をヘキサンから再結晶化させて、４，８−ジドデシルベンゾ［１，２−ｂ：４，５−ｂ’］ジチオフェンを白色固体として得た（３．２ｇ、収率２７％）。この構造を１Ｈおよび１３Ｃ  ＮＭＲ分光法により確認した。
【００７３】
＜実施例５＞
２５０ｍＬ三口丸底フラスコ中で、トルエン（８０ｍｌ）および２Ｍ  Ｎａ２ＣＯ３（４０．０ｍｌ）の混合物を、アルゴンを溶液に通すことにより脱酸素化した。１時間後、反応物を２，６−ジブロモ−４，８−ジドデシルベンゾ［１，２−ｂ：４，５−ｂ’］ジチオフェン（３．００ｇ、４．３８ミリモル）、３−ドデシルチオフェン−２−ボロン酸ピナコールエステル（４．１５ｇ、１０．９５ミリモル）、Ｐｄ（ＰＰｈ３）４（０．２５３ｇ、０．２２ミリモル）で処理し、アルゴン雰囲気下で１００℃に加熱した。４８時間後、加熱浴を除去し、反応物を室温まで冷却した。層を分離し、水相を酢酸エチル（７５ｍＬ）で抽出した。合わせた有機層を乾燥させ（ＭｇＳＯ４を使用）、濾過し、ロータリエバポレータを用いて濃縮した。ヘキサンを溶出剤として用いるＳｉＯ２によるカラムクロマトグラフィにより粗生成物を精製し、ヘキサンから再結晶させて、４，８−ジドデシル−２，６−ビス（３−ドデシルチエン−２−イル）ベンゾ［１，２−ｂ：４，５−ｂ’］ジチオフェンを黄色の固体として得た（３．５ｇ、７８％）。この構造を１Ｈおよび１３Ｃ  ＮＭＲ分光法により確認した。モノマの純度はＨＰＬＣにより測定して９４％であった。
【００７４】
＜実施例６＞
式（ＩＩ）のポリマを形成するため、４，８−ジドデシル−２，６−ビス（３−ドデシルチエン−２−イル）ベンゾ［１，２−ｂ：４，５−ｂ’］ジチオフェンを、ＦｅＣｌ３を用いて重合した。精製後、このポリマを、ＯＴＦＴ装置の上に接触するｐ型半導体層として使用した。この材料の移動度の範囲を測定すると０．２３９〜０．２８５ｃｍ２／Ｖ・秒であり、これは対照サンプルに一致した。この実施例により、この新規のプロセスを用いて調製したＢＤＴビルディングブロックを電子工学グレードの材料に性能を損なうことなく組み込むことができることが示された。
【符号の説明】
【００７５】
１０  ＯＴＦＴ、２０  基板、３０  ゲート電極、４０  誘電層、５０  ソース電極、６０  ドレイン電極、７０  半導体層、８０  界面層。
【図１】
2011079827.tif 000017
【図２】
2011079827.tif 000018
【図３】
2011079827.tif 000019
【図４】
2011079827.tif 000020